상기 Si 는 Al 과 함께 용강 의 탈산 역할 을 수행 하 며 인 장강 도 확보 를 위해 0 . 05 % 이상 을 함유 할 필요 가 있 으나 , 0 . 35 중량 % 를 초과 하 면 중 입 열 다층 용접부 의 조직 이 애시 큘라 페라이트 와 상부 베이 나이트 복합 조직 에서 상부 베이 나이트 단독 조직 으로 변화 하 여 열 영향 부 내 에 다량 의 도상 마르텐 사이트 ( Martensite Austenite Constituent , MA 조직 ) 을 형성 함 으로써 인성 을 크 게 저하 시키 므로 , 그 함량 을 0 . 05 ~ 0 . 35 % 로 제한 하 는 것 이 바람직 하 다 .